(57)【要約】【課題】隠蔽すべき部位を確実に隠蔽し、隠蔽された箇所が不本意に隠蔽状態から解除されてしまうことを効果的に防止することができるとともに、必要時には被着体から好適に剥離することができる目隠しシールを提供すること。【解決手段】本発明の目隠しシール１０は、基材１と、硬化反応により粘着力が低下する粘着剤組成物で構成された粘着剤層２とを備え、全体として隠蔽性を有することを特徴とする。【選択図】図１
2018159797.tif 000002
【特許請求の範囲】
【請求項１】
基材と、
硬化反応により粘着力が低下する粘着剤組成物で構成された粘着剤層とを備え
全体として隠蔽性を有することを特徴とする目隠しシール。
【請求項２】
前記基材は、隠蔽性を有するものである請求項１に記載の目隠しシール。
【請求項３】
前記基材は、繊維性基材である請求項１または２に記載の目隠しシール。
【請求項４】
前記粘着剤層は、隠蔽性を有するものである請求項１ないし３のいずれか１項に記載の目隠しシール。
【請求項５】
前記粘着剤層は、着色剤を含む材料で構成されたものである請求項４に記載の目隠しシール。
【請求項６】
前記粘着剤組成物は、紫外線硬化性を有するものである請求項１ないし５のいずれか１項に記載の目隠しシール。
【請求項７】
前記粘着剤組成物は、アクリル系樹脂を含むものである請求項６に記載の目隠しシール。
【請求項８】
前記粘着剤組成物は、熱硬化性を有するものである請求項１ないし７のいずれか１項に記載の目隠しシール。
【請求項９】
前記粘着剤組成物は、エポキシ基及びカルボキシル基を含むものである請求項８に記載の目隠しシール。
【請求項１０】
前記粘着剤組成物は、アクリル系粘着剤を含むものである請求項１ないし９のいずれか１項に記載の目隠しシール。
【請求項１１】
前記基材の厚さが、１５μｍ以上５００μｍ以下である請求項１ないし１０のいずれか１項に記載の目隠しシール。
【請求項１２】
前記粘着剤層の厚さが、１μｍ以上１００μｍ以下である請求項１ないし１１のいずれか１項に記載の目隠しシール。
【発明の詳細な説明】
【技術分野】
【０００１】
本発明は、目隠しシールに関する。
【背景技術】
【０００２】
はがき、封書等の郵便物等において、機密を要する部分を判読されないように被覆するとともに、必要時においては、容易に剥離可能な隠蔽ラベルが用いられている（例えば、特許文献１参照）。
【０００３】
このような隠蔽ラベルでは、いったん剥離すると再付着することができないため、隠蔽ラベルが剥離された事実はわかるものの、機密を要する部分を他人に容易に判読されてしまうという問題点があった。
【先行技術文献】
【特許文献】
【０００４】
【特許文献１】特開平７−２７６８５６号公報
【発明の概要】
【発明が解決しようとする課題】
【０００５】
本発明の目的は、隠蔽すべき部位を確実に隠蔽し、隠蔽された箇所が不本意に隠蔽状態から解除されてしまうことを効果的に防止することができるとともに、必要時には被着体から好適に剥離することができる目隠しシールを提供することにある。
【課題を解決するための手段】
【０００６】
このような目的は、下記（１）〜（１２）に記載の本発明により達成される。
【０００７】
（１）  基材と、
硬化反応により粘着力が低下する粘着剤組成物で構成された粘着剤層とを備え
全体として隠蔽性を有することを特徴とする目隠しシール。
【０００８】
（２）  前記基材は、隠蔽性を有するものである上記（１）に記載の目隠しシール。
【０００９】
（３）  前記基材は、繊維性基材である上記（１）または（２）に記載の目隠しシール。
【００１０】
（４）  前記粘着剤層は、隠蔽性を有するものである上記（１）ないし（３）のいずれかに記載の目隠しシール。
【００１１】
（５）  前記粘着剤層は、着色剤を含む材料で構成されたものである上記（４）に記載の目隠しシール。
【００１２】
（６）  前記粘着剤組成物は、紫外線硬化性を有するものである上記（１）ないし（５）のいずれかに記載の目隠しシール。
【００１３】
（７）  前記粘着剤組成物は、アクリル系樹脂を含むものである上記（６）に記載の目隠しシール。
【００１４】
（８）  前記粘着剤組成物は、熱硬化性を有するものである上記（１）ないし（７）のいずれかに記載の目隠しシール。
【００１５】
（９）  前記粘着剤組成物は、エポキシ基及びカルボキシル基を含むものである上記（８）に記載の目隠しシール。
【００１６】
（１０）  前記粘着剤組成物は、アクリル系粘着剤を含むものである上記（１）ないし（９）のいずれかに記載の目隠しシール。
【００１７】
（１１）  前記基材の厚さが、１５μｍ以上５００μｍ以下である上記（１）ないし（１０）のいずれかに記載の目隠しシール。
【００１８】
（１２）  前記粘着剤層の厚さが、１μｍ以上１００μｍ以下である上記（１）ないし（１１）のいずれかに記載の目隠しシール。
【発明の効果】
【００１９】
本発明によれば、隠蔽すべき部位を確実に隠蔽し、隠蔽された箇所が不本意に隠蔽状態から解除されてしまうことを効果的に防止することができるとともに、必要時には被着体から好適に剥離することができる目隠しシールを提供することができる。
【図面の簡単な説明】
【００２０】
【図１】本発明の目隠しシールの好適な実施形態を示す模式的な縦断面図である。
【図２】図１に示す目隠しシールを被着体に貼着した状態を示す模式的な縦断面図である。
【図３】硬化処理を施した後に、図１に示す目隠しシールを被着体から剥離した状態を示す模式的な縦断面図である。
【図４】硬化処理を施す前に、図１に示す目隠しシールを被着体から剥離した状態の一例を示す模式的な縦断面図である。
【図５】硬化処理を施す前に、図１に示す目隠しシールを被着体から剥離した状態の一例を示す模式的な縦断面図である。
【発明を実施するための形態】
【００２１】
以下、本発明の好適な実施形態について詳細に説明する。
【００２２】
［目隠しシール］
図１は、本発明の目隠しシールの好適な実施形態を示す模式的な縦断面図、図２は、図１に示す目隠しシールを被着体に貼着した状態を示す模式的な縦断面図、図３は、硬化処理を施した後に、図１に示す目隠しシールを被着体から剥離した状態を示す模式的な縦断面図、図４は、硬化処理を施す前に、図１に示す目隠しシールを被着体から剥離した状態の一例を示す模式的な縦断面図、図５は、硬化処理を施す前に、図１に示す目隠しシールを被着体から剥離した状態の一例を示す模式的な縦断面図である。
【００２３】
図１に示すように、本実施形態の目隠しシール（隠蔽フィルム）１０は、基材１と、粘着剤層２とを備えており、全体として隠蔽性を有するものである。図２に示すように、目隠しシール１０は、被着体５０に貼着して用いられるものである。そして、粘着剤層２は、硬化反応により粘着力が低下する粘着剤組成物で構成されたものである。
【００２４】
このような構成により、被着体５０の隠蔽すべき部位を確実に隠蔽し、隠蔽された箇所が不本意に隠蔽状態から解除されてしまうことを効果的に防止することができるとともに、必要時には粘着剤組成物の硬化反応を進行させることにより目隠しシール１０を被着体５０から好適に剥離することができる。
【００２５】
より具体的には、硬化反応前（硬化処理前）の状態においては、粘着剤層２による被着体５０への粘着性が高いものであるため、目隠しシール１０が不本意に被着体５０から剥離されそうになった場合に、図４に示すような基材１の破壊（層内破壊）や、図５に示すような被着体５０の破壊（層内破壊）を生じやすく、粘着剤層２と被着体５０との界面での剥離を効果的に防止することができる。これにより、例えば、何者かが悪意を持って目隠しシール１０を剥離しようとした場合には、その痕跡がはっきりと残る。また、基材１や被着体５０が破壊することにより、単に、不本意に剥離された痕跡が残るだけではなく、目隠しシール１０で被覆されていた部位の情報が不本意に読み取られることを防止することができる。
【００２６】
一方、硬化処理が施された後には、図３に示すように、粘着剤層２による被着体５０への粘着性が低下し、目隠しシール１０や被着体５０が破壊されるのを効果的に防止しつつ、被着体５０から目隠しシール１０を好適に剥離することができる。
【００２７】
＜基材＞
基材１は、粘着剤層２を支持する機能を有する部位である。
【００２８】
目隠しシール１０は、全体として隠蔽性を有するもの（目隠しシール１０が貼着された部位に記録された情報を隠蔽する機能を有するもの）であればよいが、基材１が隠蔽性を有するものであるのが好ましい。
基材に隠蔽性を付与する方法としては、例えば、基材に黒色等のベタ印刷や地紋印刷をする方法等が挙げられる。特に、地紋印刷は、被着体に記載された情報を読み取れないようにするとともに、地紋の隙間から紫外線を透過することができる点で、後述する紫外線硬化型粘着剤を用いる場合にとって好ましい。
【００２９】
これにより、粘着剤層２の被着体５０に対する粘着力にほとんど影響を与えることなく、被着体５０に記録された情報を好適に隠蔽することができ、粘着剤層２の構成材料の選択の幅が広がる。また、目隠しシール１０の生産コスト等の観点からも有利である。
【００３０】
基材１の構成材料としては、例えば、各種樹脂材料；各種金属材料；各種セラミックス材料；セルロース等の植物性材料；動物性たんぱく質（例えば、ケラチン等）等の動物性材料等が挙げられる。
【００３１】
基材１を構成する樹脂材料としては、例えば、ポリエチレン、ポリプロピレン等のポリオレフィン；ポリエチレンテレフタレート、ポリブチレンテレフタレート、ポリエチレンナフタレート等のポリエステル；セルローストリアセテート、セルロースジアセテート等のアセテート、アクリロニトリル−ブタジエン−スチレン共重合（ＡＢＳ）樹脂、ポリスチレン、ポリ塩化ビニル等が挙げられる。
また、基材１は、空隙を有するポリオレフィンやポリエステルからなる合成紙であってもよい。
【００３２】
また、基材１は、前述した以外の成分を含むものであってもよい。このような成分としては、例えば、染料、顔料等の着色剤、アニリド系、フェノール系等の酸化防止剤、光安定剤、改質剤、防錆剤、充填剤、表面潤滑剤、腐食防止剤、耐熱安定剤、滑剤、帯電防止剤、重合禁止剤、触媒、可塑剤、レベリング剤、増粘剤、軟化剤、分散剤等が挙げられる。
特に、基材１が着色剤を含むことにより、基材１としての隠蔽性や目隠しシール１０全体としての隠蔽性をより優れたものとすることができる。
【００３３】
基材１は、例えば、樹脂材料等で構成された緻密なフィルムであってもよいが、繊維を含む材料で構成された繊維性基材であるのが好ましい。
【００３４】
これにより、硬化処理前に目隠しシール１０を剥離しようとした場合に、基材１の破壊（層内破壊）をより生じやすくすることができ、前述したような効果をより効果的に発揮させることができる。
【００３５】
繊維性基材を構成する繊維としては、例えば、パルプ等の植物性繊維、羊毛等の動物性繊維、プラスチック材料で構成されたプラスチック繊維、金属材料で構成された金属繊維等が挙げられる。
【００３６】
繊維性基材としては、例えば、上質紙、コート紙、アート紙、コンデンサー紙、パラフィン紙、不織布、織物等が挙げられる。
中でも、紙は、基材１としての強度を適切な範囲に調整することが容易であるとともに、比較的安価で安定的な入手が可能であり、目隠しシール１０の生産コストの低減、安定供給の観点からも好ましい。
【００３７】
なお、基材１は、多孔質体や、複数の層を備える積層体であってもよい。
これにより、硬化処理前に目隠しシール１０を剥離しようとした場合に、基材１の破壊をより生じやすくすることができ、前述したような効果をより効果的に発揮させることができる。
また、基材１は、例えば、厚さ方向に組成が傾斜的に変化する傾斜材料で構成されたものであってもよい。
【００３８】
また、基材１は、粘着剤層２との密着性を高めるための表面処理が施されたものであってもよい。
【００３９】
このような表面処理としては、ポリエステル系、ポリウレタン系、アクリル系等のプライマー塗布、コロナ処理等が挙げられる。
【００４０】
基材１の厚さは、特に限定されないが、１５μｍ以上５００μｍ以下であるのが好ましく、２０μｍ以上２００μｍ以下であるのがより好ましい。
【００４１】
これにより、硬化処理後における目隠しシール１０の剥離を行う際の作業性をより優れたものとすることができるとともに、硬化処理前に目隠しシール１０を剥離しようとした場合には基材１の破壊（層内破壊）をより生じやすくすることができ、前述したような効果をより効果的に発揮させることができる。また、基材１の紫外線透過性をより優れたものとすることができ、粘着剤層２が後に詳述するような紫外線硬化性を有する粘着剤組成物（紫外線硬化型粘着剤組成物）で構成されたものである場合に、紫外線照射による当該紫外線硬化型粘着剤組成物の硬化反応をより好適に進行させることができる。
【００４２】
＜粘着剤層＞
粘着剤層２は、被着体５０に密着する部位である。
粘着剤層２は、硬化反応により粘着力が低下する粘着剤組成物で構成されたものである。
【００４３】
目隠しシール１０は、全体として隠蔽性を有するものであればよいが、粘着剤層２が、隠蔽性を有するものであるのが好ましい。
【００４４】
これにより、例えば、硬化処理前に目隠しシール１０を剥離しようとした際に、基材１のほとんどが除去されるような状態で目隠しシール１０（基材１）が破壊した場合であっても、被着体５０に記録された情報を好適に隠蔽した状態を保持することができる。
【００４５】
粘着剤層２を構成する粘着剤成分としては、例えば、アクリル系粘着剤、ウレタン系粘着剤、合成ゴム系粘着剤、シリコーン系粘着剤等が挙げられるが、中でも、アクリル系粘着剤が好ましい。
【００４６】
これにより、硬化処理前の粘着力と、硬化処理後の剥離性とを、より高いレベルで両立することができる。
【００４７】
粘着剤層２においては、粘着剤成分そのものが硬化性を有するものであってもよいが、粘着剤層２は、粘着剤成分に加えて、硬化性成分を含むものであるのが好ましい。
【００４８】
これにより、硬化処理後（硬化反応後）においても、被着体５０から目隠しシール１０が不本意に剥離することを防止しつつ、必要時には、操作感をもって容易に目隠しシール１０を剥離、除去することができる。
【００４９】
粘着剤層２が粘着剤成分に加えて硬化性成分を含むものである場合、粘着剤層２中における粘着剤成分の含有率は、５０質量％以上１００質量％以下であるのが好ましく、７０質量％以上１００質量％以下であるのがより好ましく、８０質量％以上１００質量％以下であるのがさらに好ましい。
【００５０】
これにより、硬化処理前における被着体５０に対する粘着力を十分に高いものとしつつ、硬化処理後の被着体５０からの剥離性をより優れたものとすることができる。
【００５１】
粘着剤層２は、硬化反応により粘着力が低下する粘着剤組成物で構成されたものである。当該粘着剤組成物としては、例えば、紫外線硬化性を有する成分を含む紫外線硬化型粘着剤組成物、熱硬化性を有する成分を含む熱硬化型粘着剤組成物等が挙げられる。
【００５２】
特に、粘着剤組成物が紫外線硬化性を有するもの（紫外線硬化型粘着剤組成物）である場合、例えば、目隠しシール１０が貼着された被着体５０が置かれる環境によって、硬化反応が不本意に進行してしまうことをより効果的に防止することができ、被着体５０の隠蔽すべき部位をより好適に隠蔽することができる。また、硬化処理に用いる紫外線光源は、一般には入手が容易なものではないため、何者かが悪意を持って目隠しシール１０で隠蔽された部位に記録された情報を入手することをより効果的に防止することができる。
【００５３】
粘着剤組成物が紫外線硬化性を有するもの（紫外線硬化型粘着剤組成物）である場合、当該粘着剤組成物（紫外線硬化型粘着剤組成物）は、粘着性アクリル系ポリマーと紫外線重合性化合物を含むもの、又は、側鎖に紫外線重合性基を有する粘着性アクリル系ポリマーを含むもの、が挙げられる。
【００５４】
紫外線重合性化合物としては、紫外線重合性基を有するモノマー又はオリゴマーが挙げられる。
【００５５】
紫外線重合性基は、炭素−炭素二重結合を有する基であり、具体的には、（メタ）アクリロイル基、ビニル基等が挙げられ、紫外線重合性が高い点で（メタ）アクリロイル基が好ましい。
【００５６】
紫外線重合性基を有するモノマーとしては、トリメチロールプロパントリ（メタ）アクリレート、テトラメチロールメタンテトラ（メタ）アクリレート、ペンタエリスリトールトリ（メタ）アクリレート、ペンタエリスリトールテトラ（メタ）アクリレート、ジペンタエリスリトールモノヒドロキシペンタ（メタ）アクリレート、ジペンタエリスリトールヘキサ（メタ）アクリレート、１，４−ブタンジオールジ（メタ）アクリレート等が挙げられる。
【００５７】
紫外線重合性基を有するオリゴマーとしては、ウレタンアクリレート、ポリエステルアクリレート、エポキシアクリレート等が挙げられる。オリゴマーの重量平均分子量は、３０００〜３００００であることが好ましい。
【００５８】
紫外線重合性基を有するモノマー又はオリゴマーの含有量は、粘着性アクリル系ポリマー１００質量部に対して１０〜１５０質量部であることが好ましい。１０質量部よりも少ない場合には、証拠品を保存している間に粘着剤層が変形してしまうおそれがある。１５０質量部よりも多い場合には、証拠品が粘着剤層から脱落してしまうおそれがある。
【００５９】
粘着性アクリル系ポリマーは、粘着性を付与するモノマー、凝集力を付与するモノマー及び架橋性官能基を有するモノマー等を成分とするポリマーが、架橋剤により架橋されているものが挙げられる。これらの成分の組合せにより、紫外線硬化前の粘着力を調整することができる。
【００６０】
粘着性を付与するモノマーとしては、エチルアクリレート、ブチルアクリレート、２−エチルヘキシルアクリレート、ラウリルメタクリレート等が挙げられる。
【００６１】
凝集力を付与するモノマーとしては、メチルアクリレート、メチルメタクリレート、スチレン、酢酸ビニル等が挙げられる。
【００６２】
架橋性官能基を有するモノマーとしては、２−ヒドロキシエチルアクリレート、２−ヒドロキシエチルメタクリレート、３−ヒドロキシプロピルメタクリレート等のヒドロキシル基を有するモノマー、アクリル酸等のカルボキシル基を有するモノマー等が挙げられる。
【００６３】
架橋剤としては、イソシアネート系架橋剤、エポキシ系架橋剤、金属キレート系架橋剤等が挙げられる。
【００６４】
イソシアネート系架橋剤としては、トリレンジイソシアネート、ヘキサメチレンジイソシアネート、イソホロンジイソシアネート、キシリレンジイソシアネート等のビウレット体、イソシアヌレート体、アダクト体等が挙げられる。
エポキシ系架橋剤としては、Ｎ，Ｎ，Ｎ’，Ｎ’−テトラグリシジル−ｍ−キシレンジアミンや１，３−ビス（Ｎ，Ｎ−ジグリシジルアミノメチル）シクロへキサン等が挙げられる。
【００６５】
金属キレート系架橋剤としては、アルミニウムトリスアセチルアセトナート、チタンテトラアセチルアセトナート等が挙げられる。
【００６６】
紫外線重合性基を有する粘着性アクリル系ポリマーは、粘着性アクリル系ポリマーに紫外線重合性基を導入する方法により得られる。例えば、ヒドロキシル基を有する粘着性アクリル系ポリマーに、紫外線重合性基とイソシアネート基を有する化合物を付加する方法が挙げられる。
【００６７】
紫外線重合性基とイソシアネート基を有する化合物としては、２−アクリロイルオキシエチルイソシアネート、２−メタクリロイルオキシエチルイソシアネート等が挙げられる。
【００６８】
ヒドロキシル基を有する粘着性アクリル系ポリマーは、ヒドロキシル基を有するモノマーを１０〜４０モル％含有することが好ましい。
【００６９】
紫外線重合性基とイソシアネート基を有する化合物は、ヒドロキシル基を有するモノマーに対して、７０モル％以上９０モル％以下であることが好ましい。７０モル％未満であると、紫外線照射後の硬化が不十分となり、剥離できないことがある。９０モル％を超えると、架橋するヒドロキシル基が不十分になり、粘着剤層がはみ出してしまうことがある。
【００７０】
粘着剤層が紫外線を照射することにより重合を開始するためには、粘着剤層が光重合開始剤を含むことが好ましい。
【００７１】
光重合開始剤としては、１−ヒドロキシシクロヘキシルフェニルケトン、２，２−ジメトキシ−１，２−ジフェニルエタン−１−オン、２−ヒドロキシ−２−メチル−１−フェニル−プロパン−１−オン、２−ヒドロキシ−１−｛４−［４−（２−ヒドロキシ−２−メチル−プロピオニル）−ベンジル］フェニル｝−２−メチル−プロパン−１−オン、２−メチル−１−（４−メチルチオフェニル）−２−モルフォリノプロパン−１−オン等のアルキルフェノン系、ビス（２，４，６−トリメチルベンゾイル）−フェニルフォスフィンオキサイド等のアシルフォスフィンオキサイド系等が挙げられる。
【００７２】
これにより、硬化処理前においては、粘着剤成分による粘着性を阻害することがより効果的に防止され、被着体５０に対する粘着力を十分に高いものとしつつ、硬化処理後の被着体５０からの剥離性をより優れたものとすることができる。
【００７３】
上記のような材料で構成された粘着剤層２は、紫外線照射（硬化処理）により、硬化反応が進行し、粘着力が激減する。粘着剤層２を硬化させるための紫外線の照射量は、５０ｍＪ／ｃｍ２以上１０００ｍＪ／ｃｍ２以下であるのが好ましい。また、上記のような材料で構成された粘着剤層２は、電子線の照射（硬化処理）によっても、硬化反応が進行し、接着力が激減する。電子線を照射して粘着剤層２を硬化させる場合には、電子線の照射量は、１０ｋｒａｄ以上１０００ｋｒａｄ以下であるのが好ましい。
【００７４】
上記のような材料で構成された粘着剤層２は、紫外線照射前には被着体５０に対して十分な接着性を有する一方で、紫外線照射後には、被着体５０に対する接着力が激減し、粘着剤層２の構成材料が残存するのを防止しつつ、被着体５０から好適に除去することができる。
【００７５】
また、粘着剤組成物が熱硬化性を有するもの（熱粘着剤組成物）である場合、特殊な装置を用いなくても硬化処理を行うことができる。このため、例えば、一般家庭等においても好適に硬化処理を行うことができ、必要時に隠蔽されていた情報を好適に読み取ることができる。
【００７６】
粘着剤組成物が熱硬化性を有するもの（熱粘着剤組成物）である場合、当該粘着剤組成物（熱粘着剤組成物）は、エポキシ基及びカルボキシル基を有する粘着性アクリル系ポリマーであることが好ましい。
【００７７】
加熱することによりエポキシ基とカルボキシル基との間で３次元架橋を形成し、粘着剤が硬化し、粘着力が低下する。
【００７８】
粘着性アクリル系ポリマーは、粘着性を付与するモノマーと、エポキシ基を有するモノマーと、カルボキシル基を有するモノマーを重合することにより得ることができる。
【００７９】
エポキシ基を有するモノマーとしては、グリシジルメタクリレートが、カルボキシル基を有するモノマーとしては、カルボン酸が挙げられる。
【００８０】
これにより、硬化処理前においては、粘着剤成分による粘着性を阻害することがより効果的に防止され、被着体５０に対する粘着力を十分に高いものとしつつ、硬化処理後の被着体５０からの剥離性をより優れたものとすることができる。
【００８１】
粘着剤組成物が熱硬化性を有するもの（熱粘着剤組成物）である場合、当該粘着剤組成物（熱粘着剤組成物）が硬化反応を開始する硬化反応開始温度は、８０℃以上２００℃以下であるのが好ましく、１００℃以上１５０℃以下であるのがより好ましい。
【００８２】
これにより、目隠しシール１０や目隠しシール１０が貼着された被着体５０である記録物１００の保管時や輸送時等に不本意に、硬化反応が進行してしまうことを防止することができるとともに、必要時においては、被着体５０の不本意な劣化等を防止しつつ容易に硬化処理を行うことができ、目隠しシール１０を被着体５０から好適に剥離することができる。
【００８３】
熱ラジカル重合開始剤のうち市販されているものとしては、例えば、パーブチルＯ、パーヘキシルＯ、パーブチルＰＶ（いずれも日油社製）、Ｖ−３０、Ｖ−５０１、Ｖ−６０１、ＶＰＥ−０２０１、ＶＰＥ−０４０１、ＶＰＥ−０６０１（いずれも和光純薬工業社製）等が挙げられる。
【００８４】
熱カチオン重合開始剤としては、例えば、三フッ化ホウ素・ジエチルエーテル錯体、三フッ化ホウ素・アミン錯体、塩化アルミニウム、塩化アルミニウム、四塩化チタン、四塩化スズ、塩化鉄（ＩＩＩ）、塩化亜鉛等のルイス酸や、アンモニウム塩、ホスホニウム塩、オキソニウム塩、スルホニウム塩等の各種オニウム塩類等が挙げられる。
【００８５】
熱カチオン重合開始剤のうち市販されているものとしては、例えば、アデカオプトンＣＰ−６６、アデカオプトンＣＰ−７７（いずれもＡＤＥＫＡ社製）、サンエイドＳＩ−６０Ｌ、サンエイドＳＩ−８０Ｌ、サンエイドＳＩ−１００Ｌ（いずれも三新化学工業社製）、ＣＩシリーズ（日本曹達社製）等が挙げられる。
【００８６】
熱アニオン重合開始剤としては、例えば、トリメチルアミンやトリエチルアミン等のアミン類等が挙げられる。
【００８７】
粘着剤層２中における重合開始剤の含有率は、０．１質量％以上１０質量％以下であるのが好ましく、０．５質量％以上５質量％以下のであるのがより好ましい。
【００８８】
粘着剤層２中における硬化性成分の含有量は、粘着剤１００質量部に対し、５質量部以上４０質量部以下であるのが好ましく、８質量部以上２８質量部以下であるのがより好ましく、１０質量部以上２５質量部以下であるのがさらに好ましい。
【００８９】
これにより、硬化処理前における被着体５０に対する粘着力を十分に高いものとしつつ、硬化処理後の被着体５０からの剥離性をより優れたものとすることができる。
【００９０】
粘着剤層２は、前述した以外の成分（その他の成分）を含むものであってもよい。このような成分としては、例えば、染料、顔料等の着色剤、アニリド系、フェノール系等の酸化防止剤、光安定剤、ロジン、ロジンエステル等の粘着付与剤、改質剤、防錆剤、スメクタイト、カオリン、タルク、マイカ、スメクタイト、バーミキュライト、パイロフィライト、炭酸カルシウム、酸化チタン等の充填剤、難燃剤、加水分解防止剤、表面潤滑剤、腐食防止剤、耐熱安定剤、滑剤、帯電防止剤、重合禁止剤、触媒、可塑剤、レベリング剤、増粘剤、軟化剤、分散剤、溶剤、分散媒、消泡剤等が挙げられる。
【００９１】
特に、粘着剤層２が着色剤を含むことにより、粘着剤層２としての隠蔽性や目隠しシール１０全体としての隠蔽性をより優れたものとすることができる。また、基材１等が隠蔽性を有していない場合や基材１等による隠蔽性が不十分である場合でも、目隠しシール１０全体としての隠蔽性を十分に優れたものとすることができ、例えば、硬化処理前に目隠しシール１０を剥離しようとした際に、基材１のほとんどが除去されるような状態で目隠しシール１０（基材１）が破壊した場合であっても、被着体５０に記録された情報を好適に隠蔽した状態を保持することができる。
【００９２】
粘着剤層２の厚さは、特に限定されないが、１μｍ以上１００μｍ以下であるのが好ましく、３μｍ以上５０μｍ以下であるのがより好ましく、５μｍ以上３０μｍ以下であるのがさらに好ましい。
【００９３】
これにより、目隠しシール１０の被着体５０への密着性をより優れたものとし、硬化処理前に被着体５０から目隠しシール１０の剥離を試みた場合には、基材１や被着体５０の破壊等をより生じやすいものとすることができるとともに、硬化処理後においては、目隠しシール１０を被着体５０からより容易に剥離、除去することができる。
【００９４】
目隠しシール１０は、硬化処理の前後で、被着体５０に対する粘着力が低下するものである。具体的には、硬化処理後における目隠しシール１０の被着体５０に対する粘着力は、以下の条件を満足するのが好ましい。すなわち、目隠しシール１０を幅２５ｍｍ×長さ１５０ｍｍの大きさに切断し、試験片とした場合において、粘着剤層２をステンレス鋼板に接触させ、２ｋｇロールで１往復圧着することにより、目隠しシール（試験片）を密着させ、２４時間放置し、硬化処理を施した後に、引張試験機を用いて１８０度方向に３００ｍｍ／分の速度で引き剥がす１８０°ピール試験で求められる粘着力は、０．１Ｎ／２５ｍｍ以上１０Ｎ／２５ｍｍ以下であるのが好ましく、０．２Ｎ／２５ｍｍ以上３Ｎ／２５ｍｍ以下であるのがより好ましい。
これにより、前述したような効果がより顕著に発揮される。
【００９５】
目隠しシール１０が貼着される被着体５０は、特に限定されないが、シート状をなすもの（袋状、筒状等に形成されたもの等を含む）であるのが好ましい。
【００９６】
これにより、目隠しシール１０の貼着、剥離の作業をより円滑に行うことができる。また、目隠しシール１０の不本意な剥離等をより効果的に防止することができる。
【００９７】
また、目隠しシール１０が貼着される被着体５０は、繊維性の材料で構成されたもの（例えば、紙、不織布、織物等）であるのが好ましい。
【００９８】
これにより、硬化処理前に目隠しシール１０を剥離しようとした場合に、被着体５０の破壊（層内破壊）をより生じやすくすることができ、前述したような効果をより効果的に発揮させることができる。
【００９９】
以上、本発明の好適な実施形態について説明したが、本発明は、これらに限定されるものではない。
【０１００】
例えば、目隠しシールは、基材と粘着剤層との間に、少なくとも１層の中間層を有するものであってもよい。例えば、目隠しシールは、隠蔽層や、接着力増強層（プライマー層等）等を有するものであってもよい。
【０１０１】
また、目隠しシールは、基材の粘着剤層に対向する面とは反対の面側に、少なくとも１層の被覆層を有するものであってもよい。例えば、基材の粘着剤層に対向する面とは反対の面側は、印刷層が設けられていてもよい。また、印刷層との密着性を向上させるために、印刷用コート層等が設けられていてもよい。また、目隠しシールの表面を保護する等の機能を有するコート層が設けられていてもよい。
【０１０２】
また、目隠しシールは、粘着剤層が剥離材により保護されたものであってもよい。これにより、目隠しシールの保管、輸送等を好適に行うことができる。
【実施例】
【０１０３】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。
【０１０４】
［１］目隠しシールの製造
（実施例１）
【０１０５】
まず、ブチルアクリレート４０質量部、酢酸ビニル３５質量部、２−ヒドロキシエチルアクリレート２５質量部を重合して得られた粘着性アクリル系ポリマー（重量平均分子量８０万）に、２−メタクリロイルオキシエチルイソシアネート６質量部を付加することにより、紫外線重合性基を有する粘着性アクリル系ポリマーのトルエン溶液を得た。
【０１０６】
当該溶液の固形分１００質量部に対して、光重合開始剤として１−ヒドロキシシクロヘキシルフェニルケトン１質量部、架橋剤としてトリレンジイソシアナートのアダクト体３質量部を添加して混合することにより、粘着剤組成物を得た。
【０１０７】
このようにして得られた粘着剤組成物を、剥離ライナーであるシリコーン処理された厚み３８μｍのポリエステルフィルムの剥離処理がなされた面上に、ナイフコータにより、乾燥後の粘着剤層の厚みが２５μｍとなるように塗布し、その後、１００℃で１分間乾燥した。
【０１０８】
その後、粘着剤層上に、基材を貼り合わせることにより、粘着剤層が剥離ライナーで保護された目隠しシールを得た。
【０１０９】
基材としては、黒色の地紋印刷がされた、厚さ５０μｍのポリエチレンテレフタレートフィルムを用いた。
【０１１０】
（実施例２）
まず、ブチルアクリレート８５質量部、グリシジルメタクリレート１０質量部、アクリル酸５質量部を重合することにより、エポキシ基及びカルボキシル基を有する粘着性アクリル系ポリマーのトルエン溶液を得た。
当該溶液の固形分１００質量部に対して、架橋剤としてトリレンジイソシアナートのアダクト体１質量部、黒色顔料であるカーボンブラック１０質量部を添加して混合することにより、粘着剤組成物を得た。
基材としては、厚さ５０μｍのポリエチレンテレフタレートフィルムを用いた。
【０１１１】
（比較例１）
ブチルアクリレート４０質量部、酢酸ビニル３５質量部、２−ヒドロキシエチルアクリレート２５質量部を重合して得られた、紫外線重合性基を有しない粘着性アクリル系ポリマー（重量平均分子量８０万）のトルエン溶液を用いたこと以外は、実施例１と同様にして目隠しシールを製造した。
【０１１２】
（比較例２）
黒色の地紋印刷がされた、厚さ５０μｍのポリエチレンテレフタレートフィルムの、印刷がされていない側の面に、エクストルーダー押出機を用いて厚さ１５μｍのポリエチレン樹脂層を設けた。
【０１１３】
次に、ポリエチレン樹脂層上に、透明な粘着剤組成物を塗布して厚さ２０μｍの粘着剤層を形成した。前記粘着剤組成物としては、アクリル系粘着剤をトルエンで希釈し、固形分が４０質量％の溶液状のものを用いた。
【０１１４】
その後、剥離ライナーであるシリコーン処理された厚み３８μｍのポリエステルフィルムを、当該シリコーン処理された面が粘着剤層と接触するように貼り合わせることにより、粘着剤層が剥離材で保護された目隠しシールを得た。
【０１１５】
［２］評価
［２．１］硬化処理前の剥離
前記各実施例および各比較例の目隠しシール（剥離ライナーで保護された状態の目隠しシール）について、幅２５ｍｍ×長さ１５０ｍｍの大きさに切断し、それぞれ複数の試験片を得た。
【０１１６】
前記各実施例および各比較例の試験片から剥離ライナーを剥離し、所定の文字が印字された普通紙（被着体）に対して、２ｋｇローラーで１往復圧着した。
次に、２３℃、５０％ＲＨ（相対湿度）の環境下で１日間静置した。
【０１１７】
その後、剥離角度：１８０度、剥離速度：０．３ｍ／分で目隠しシールを剥離した。
その結果、前記各実施例および比較例１では、基材が破壊し、被着体上に粘着剤層および基材の一部が残存し、被着体に印字された文字を読み取ることはできなかった。これに対し、比較例２では、ポリエチレン樹脂層とポリエチレンテレフタレートフィルム層との界面で剥離し、基材や被着体の破壊は認められなかった。そして、被着体上には透明な粘着剤層およびポリエチレン樹脂層のみが残存し、被着体に印字された文字を読み取ることができた。
【０１１８】
［２．２］硬化処理後の剥離
上記と同一の条件で、前記各実施例および各比較例の試験片を、所定の文字が印字された普通紙（被着体）に圧着し、上記と同一の環境下に静置した後、所定の硬化処理を行った。すなわち、実施例１では、２００ｎｍ以上４００ｎｍ以下の波長領域にピーク波長を有する光源を用いて紫外線照射を行い、実施例２では、１９０℃３０分間の熱処理を施した。また、比較例１、２については、それぞれ、２つの試験片を用意し、一方には上記の紫外線照射処理を行い、他方には加熱処理を行った。
その後、剥離角度：１８０度、剥離速度：０．３ｍ／分で目隠しシールを剥離した。
【０１１９】
その結果、前記各実施例では、粘着剤層と被着体との界面で剥離し、基材や被着体の破壊は認められなかった。そして、被着体上には粘着剤層等の残存は認められず、被着体に印字された文字を読み取ることができた。これに対し、比較例１では、被着体が破壊し、被着体に印字された文字を読み取ることはできなかった。また、比較例２では、ポリエチレン樹脂層とポリエチレンテレフタレートフィルム層との界面で剥離し、基材や被着体の破壊は認められなかった。そして、被着体上には透明な粘着剤層およびフィルム層のみが残存し、被着体に印字された文字を読み取ることができた。
【０１２０】
以上のことから、本発明では、硬化処理の有無により、被着体からの目隠しシールの剥離の良否を制御することができ、硬化処理を行わない場合には、目隠しシールを剥離しても、目隠しシールで隠蔽されていた箇所の情報を読み取ることができない一方で、硬化処理を行った後では、被着体から目隠しシールを好適に剥離することができ、目隠しシールで隠蔽されていた箇所の情報を読み取ることができることが確認された。
【０１２１】
これに対し、比較例では、硬化処理の有無によって、被着体からの目隠しシールの良否を制御することはできなかった。より具体的には、比較例１では、硬化処理の有無にかかわらず、目隠しシールを剥離しても、目隠しシールで隠蔽されていた箇所の情報を読み取ることができず、比較例２では、硬化処理の有無にかかわらず、目隠しシールを剥離した場合に、目隠しシールで隠蔽されていた箇所の情報を読み取ることができることが確認された。
また、前記各実施例の目隠しシールの試験片について、以下の実験を行った。
まず、前記各実施例の目隠しシールの試験片を用意し、粘着剤層をステンレス鋼板に接触させ、２ｋｇロールで１往復圧着することにより、目隠しシール（試験片）を密着させ、２４時間放置した。
【０１２２】
次に、ステンレス鋼板に貼着された目隠しシールについて、前記と同様の条件での硬化処理を施した。その後、引張試験機を用いて１８０度方向に３００ｍｍ／分の速度で引き剥がす１８０°ピール試験を行い、粘着力を求めた。
【０１２３】
硬化処理を行った後の粘着力は、前記各実施例で、いずれも、１Ｎ／２５ｍｍ以上１０Ｎ／２５ｍｍ以下の範囲内の値であった。
【符号の説明】
【０１２４】
１０…目隠しシール
１…基材
２…粘着剤層
５０…被着体
１００…記録物
【図１】
2018159797.tif 000003
【図２】
2018159797.tif 000004
【図３】
2018159797.tif 000005
【図４】
2018159797.tif 000006
【図５】
2018159797.tif 000007